【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
一般式
ＡａＭ１ｖＭ２ｗＭ３ｘＭ４ｙＭ５ｚＯ２
（式中、
Ａは、ナトリウム、リチウム及びカリウムから選択される１つ又は複数のアルカリ金属を含み、
Ｍ１は、酸化状態２＋のニッケルであり、
Ｍ２は、酸化状態４＋の１つ又は複数の金属を含み、
Ｍ３は、酸化状態２＋の１つ又は複数の金属を含み、
Ｍ４は、酸化状態４＋の１つ又は複数の金属を含み、
Ｍ５は、酸化状態３＋の１つ又は複数の金属を含み、
式中、
０．８５≦ａ≦１であり、
０＜ｖ＜０．５であり、
ｗ及びｙの少なくとも一方は、＞０であり、
ｘ≧０であり、
ｚ≧０であり、
式中、ａ、ｖ、ｗ、ｘ、ｙ及びｚは、電気的中性を維持するように選択される）のＯ３構造を有する１つ又は複数の成分を含む第１の成分タイプを、
一般式
Ａ’ａ’Ｍ１’ｖ’Ｍ２’ｗ’Ｍ３’ｘ’Ｍ４’ｙ’Ｍ５’ｚ’Ｏ２
（式中、
Ａ’は、ナトリウム、リチウム及びカリウムから選択される１つ又は複数のアルカリ金属を含み、
Ｍ１’は、酸化状態２＋のニッケルであり、
Ｍ２’は、酸化状態４＋の１つ又は複数の金属を含み、
Ｍ３’は、酸化状態２＋の１つ又は複数の金属を含み、
Ｍ４’は、酸化状態４＋の１つ又は複数の金属を含み、
Ｍ５’は、酸化状態３＋の１つ又は複数の金属を含み、
式中、
０．４≦ａ’＜１であり、
０＜ｖ’＜０．５であり、
ｗ’及びｙ’の少なくとも一方は、＞０であり、
ｘ’≧０であり、好ましくはｘ’＞０であり
ｚ’≧０であり、
式中、ａ’、ｖ’、ｗ’、ｘ’、ｙ’、及びｚ’は、電気的中性を維持するように選択される）のＰ２構造を有する１つ又は複数の成分を含む第２の成分タイプと、
一般式
Ａ’’ａ’’Ｍ１’’ｖ’’Ｍ２’’ｗ’’Ｍ３’’ｘ’’Ｍ４’’ｙ’’Ｍ５’’ｚ’’Ｏ２
（式中、
Ａ’’は、ナトリウム、リチウム及びカリウムから選択される１つ又は複数のアルカリ金属を含み、
Ｍ１’’は、酸化状態２＋のニッケルであり、
Ｍ２’’は、酸化状態４＋の１つ又は複数の金属を含み、
Ｍ３’’は、酸化状態２＋の１つ又は複数の金属を含み、
Ｍ４’’は、酸化状態４＋の１つ又は複数の金属を含み、
Ｍ５’’は、酸化状態３＋の１つ又は複数の金属を含み、
式中
０．４≦ａ’’＜１であり、
０＜ｖ’’＜０．５であり、
ｗ’’及びｙ’’の少なくとも一方は、＞０であり、
ｘ’’≧０であり、
ｚ’’≧０であり、
式中、ａ’’、ｖ’’、ｗ’’、ｘ’’、ｙ’’、及びｚ’’は、電気的中性を維持するように選択される）のＰ３構造を有する１つ又は複数の成分を含む第３の成分タイプと
から選択される１つ又は複数の成分タイプと共に、
含む、ドープされたニッケル酸塩含有組成物。
【請求項２】
Ｍ２、Ｍ２’、及びＭ２’’の各々は、マンガン、チタン、及びジルコニウムから選択される１つ又は複数の金属を含み、Ｍ３、Ｍ３’、及びＭ３’’の各々は、マグネシウム、カルシウム、銅、亜鉛、及びコバルトから選択される１つ又は複数の金属を含み、Ｍ４、Ｍ４’、及びＭ４’’の各々は、マンガン、チタン、及びジルコニウムから選択される１つ又は複数の金属を含み、Ｍ５、Ｍ５’、及びＭ５’’の各々は、アルミニウム、鉄、コバルト、モリブデン、クロム、バナジウム、スカンジウム及びイットリウムから選択される１つ又は複数の金属を含む、請求項１に記載のドープされたニッケル酸塩含有組成物。
【請求項３】
第１の成分タイプは、１つ又は複数のＮａ１−σＮｉ（１−σ）／３Ｍｎ（１−σ）／３Ｍｇ（１／６）−（１／６）σＴｉ（１／６）＋（５／６）σＯ２（式中、０≦σ≦０．１５である）、Ｎａ０．９５Ｎｉ０．３１６７Ｍｎ０．３１６７Ｍｇ０．１５８３Ｔｉ０．２０８３Ｏ２、及びＮａＮｉ０．３３Ｍｎ０．３３Ｍｇ０．１６７Ｔｉ０．１６７Ｏ２から選択されるＯ３構造を有する１つ又は複数の成分を含む、請求項１に記載のドープされたニッケル酸塩含有組成物。
【請求項４】
第２の成分タイプは、１つ又は複数のＮａ０．６７Ｎｉ０．３３Ｍｎ０．６７Ｏ２、Ｎａ０．６７Ｎｉ０．３Ｍｎ０．６Ｍｇ０．０３３Ｔｉ０．０６７Ｏ２、Ｎａ０．６７Ｎｉ０．２６７Ｍｎ０．５３３Ｍｇ０．０６７Ｔｉ０．１３３Ｏ２、Ｎａ０．６７Ｎｉ０．２５Ｍｇ０．０８３Ｍｎ０．６６７Ｏ２、Ｎａ０．６７Ｎｉ０．２８３Ｍｎ０．５６７Ｍｇ０．０５Ｔｉ０．１Ｏ２、Ｎａ０．６７Ｎｉ０．３３Ｍｎ０．６７Ｍｇ０．０３３Ｔｉ０．０６７Ｏ２及びＮａ０．６７Ｎｉ０．２５Ｍｎ０．６６７Ｍｇ０．０８３Ｏ２から選択されるＰ２構造を有する１つ又は複数の成分を含む、請求項１に記載のドープされたニッケル酸塩含有組成物。
【請求項５】
加重平均式
Ａ’’’ａ’’’Ｍ１’’’ｖ’’’Ｍ２’’’ｗ’’’Ｍ３’’’ｘ’’’Ｍ４’’’ｙ’’’Ｍ５’’’ｚ’’’Ｏ２
（式中、
Ａ’’’は、ナトリウム、リチウム、及びカリウムから選択される１つ又は複数のアルカリ金属を含み、
Ｍ１’’’は、酸化状態２＋のニッケルであり、
Ｍ２’’’は、酸化状態４＋の１つ又は複数の金属を含み、
Ｍ３’’’は、酸化状態２＋の１つ又は複数の金属を含み、
Ｍ４’’’は、酸化状態４＋の１つ又は複数の金属を含み、
Ｍ５’’’は、酸化状態３＋の１つ又は複数の金属を含み、
式中、
０．４≦ａ’’’＜１、好ましくは０．５≦ａ’’’≦０．９５、更に好ましくは０．６≦ａ’’’≦０．９、及び理想的には０．７≦ａ’’’≦０．９であり、
０＜ｖ’’’＜０．５、更に好ましくは０＜ｖ’’’≦０．４５、理想的には、０＜ｖ’’’≦０．３３３、或いは０．２≦ｖ’’’≦０．３３３であり、
ｗ’’’及びｙ’’’の少なくとも一方は、＞０であり、
ｘ’’’≧０、好ましくはｘ’’’＞０であり、
ｚ’’’≧０であり、
式中、ａ’’’、ｖ’’’、ｗ’’’、ｘ’’’、ｙ’’’、及びｚ’’’は、電気的中性を維持するように選択される）によって表される、請求項１に記載のドープされたニッケル酸塩含有組成物。
【請求項６】
Ｏ３／Ｐ２−Ｎａ０．８３３Ｎｉ０．３１７Ｍｎ０．４６７Ｍｇ０．１００Ｔｉ０．１１７Ｏ２、
Ｏ３／Ｐ２−Ｎａ０．７５０Ｎｉ０．２９６Ｍｎ０．５０８Ｍｇ０．０７９Ｔｉ０．１１７Ｏ２、
Ｏ３／Ｐ２−Ｎａ０．８５Ｎｉ０．４Ｍｎ０．５Ｍｇ０．０２５Ｔｉ０．０７５Ｏ２、
Ｏ３／Ｐ２−Ｎａ０．９５Ｎｉ０．３１６７Ｍｎ０．３１６７Ｍｇ０．１５８３Ｔｉ０．２０８３Ｏ２、
Ｏ３／Ｐ２−Ｎａ０．８Ｎｉ０．２６６７Ｍｎ０．２６６７Ｍｇ０．１３３３Ｔｉ０．３３３３Ｏ２、
Ｏ３／Ｐ２−Ｎａ０．７５Ｎｉ０．２５Ｍｎ０．２５Ｍｇ０．１２５Ｔｉ０．３７５Ｏ２、
Ｏ３／Ｐ２−Ｎａ０．７Ｎｉ０．２３３３Ｍｎ０．２３３３Ｍｇ０．１１６７Ｔｉ０．４１６７Ｏ２
から選択される加重平均式を有する、請求項５に記載のドープされたニッケル酸塩含有組成物。
【請求項７】
第２及び第３の成分タイプの１つ又は両方の１つ又は複数の成分と、第１の成分タイプの１つ又は複数の成分との物理的混合物を形成するステップを含む、請求項１から６のいずれか一項に記載のドープされたニッケル酸塩含有組成物を調製する方法。
【請求項８】
第１の成分タイプの１つ又は複数の成分の前駆体物質及び／又は１つ又は複数の既成の成分を、第２及び第３の成分タイプの一方又は両方の前駆体物質及び／又は既成の成分と共に、必要な化学量論比で混合するステップと、得られた混合物を４００℃〜１５００℃の間の温度で、炉内で反応生成物が生成するまで加熱するステップとを含む、請求項１から６のいずれか一項に記載のドープされたニッケル酸塩含有組成物を調製する方法。
【請求項９】
応用デバイスにおける、請求項１から６のいずれか一項に記載のドープされたニッケル酸塩含有組成物の使用。
【請求項１０】
応用デバイスが、エネルギー貯蔵デバイス、電池、二次電池、電気化学デバイス、エレクトロクロミックデバイス及びＮａイオンセルから選択される、請求項９に記載のドープされたニッケル酸塩含有組成物の使用。
【請求項１１】
請求項１から６のいずれか一項に記載のドープされたニッケル酸塩含有組成物を含む、電極。
【請求項１２】
請求項１から６のいずれか一項に記載のドープされたニッケル酸塩含有組成物を含む、応用デバイス。
【請求項１３】
請求項１１に記載の１つ又は複数の電極を含む、応用デバイス。
【請求項１４】
ｘ、ｘ’、及びｘ’’の少なくとも１つは＞０である、請求項１に記載のドープされたニッケル酸塩含有組成物。